(57)【要約】【課題】偏光フィルムの片面に直接粘着剤層が設けられた粘着剤付き光学フィルム、及びこれを適用した耐久性に優れる光学積層体を提供する。【解決手段】偏光フィルムの片面に、粘着剤層が形成された粘着剤付き光学フィルムであって、その粘着剤層は、アクリル樹脂及びエポキシ基又は一級アミノ基を含まないシランカップリング剤を含有する粘着剤組成物から形成され、かつ偏光フィルムの厚さと粘着剤層の厚さの和は、５５μm以下である。【選択図】なし【特許請求の範囲】
【請求項１】
偏光フィルムの片面に粘着剤層が形成された粘着剤付き光学フィルムであって、
該粘着剤層は、アクリル樹脂、及びエポキシ基又は一級アミノ基を含まないシラン化合物を含有する粘着剤組成物から形成され、
前記偏光フィルムの厚さと前記粘着剤層の厚さとの和が５５μm 以下であることを特徴とする粘着剤付き光学フィルム。
【請求項２】
前記粘着剤組成物は、さらに無機カチオンを有する帯電防止剤を含む請求項１に記載の粘着剤付き光学フィルム。
【請求項３】
前記無機カチオンが、アルカリ金属又はアルカリ土類金属カチオンである請求項２に記載の粘着剤付き光学フィルム。
【請求項４】
前記無機カチオンが、アルカリ金属カチオンである請求項３に記載の粘着剤付き光学フィルム。
【請求項５】
前記偏光フィルムの厚さが、３０μm 以下である請求項１〜４のいずれかに記載の粘着剤付き光学フィルム。
【請求項６】
前記粘着剤層の厚さが、４５μm 以下である請求項１〜５のいずれかに記載の粘着剤付き光学フィルム。
【請求項７】
前記粘着剤付き光学フィルムの粘着剤層とは反対側に保護フィルムが積層されている請求項１〜６のいずれかに記載の粘着剤付き光学フィルム。
【請求項８】
前記粘着剤層に剥離フィルムが積層されている請求項１〜７のいずれかに記載の粘着剤付き光学フィルム。
【請求項９】
前記粘着剤付き光学フィルムの粘着剤層を介して無アルカリガラスに積層して得られる積層体を、温度８０℃、相対湿度９０％で２４時間保管したときの偏光度変化量が−１〜０ポイントの範囲となる請求項７に記載の粘着剤付き光学フィルム。
【請求項１０】
前記粘着剤付き光学フィルムの粘着剤層を介して無アルカリガラスに積層して得られる積層体を、温度８０℃、相対湿度９０％で２４時間保管したときの単体透過率変化量が２ポイント以下となる請求項７又は８に記載の粘着剤付き光学フィルム。
【請求項１１】
請求項１〜７のいずれかに記載の粘着剤付き光学フィルムが、その粘着剤層側で液晶セルに貼合されていることを特徴とする光学積層体。
【発明の詳細な説明】
【技術分野】
【０００１】
本発明は、偏光フィルムの片面に粘着剤層が直接形成された粘着剤付き光学フィルム及び光学積層体に関する。
【背景技術】
【０００２】
液晶表示装置は、従来から卓上計算機や電子時計などに使用されていたが、近年、その用途が急激に広がりつつあり、携帯電話等のモバイル機器から大型テレビまで、画面サイズを問わずに使用されている。また、液晶表示装置以外に、有機エレクトロルミネッセンス（有機ＥＬ）表示装置も、モバイル用途を中心に増加傾向にある。これらの画像表示装置に使用される偏光板も、需要が増大しているだけでなく、さらに各用途に適する性能も求められている。
【０００３】
上記の偏光板は通常、二色性色素が吸着配向したポリビニルアルコール系樹脂からなる偏光フィルムの両面に、保護フィルムを積層して構成される。また、液晶セルや他の光学部材に貼り合わせるため、偏光板の一方の面には粘着剤層が設けられ、その表面に剥離フィルムが貼着された状態で流通している。このような構造の積層体は、液晶セルへの貼合前に、これらの粘着剤層が設けられた偏光板から剥離フィルムを剥がし、露出した粘着剤層を介して液晶セルに貼合することになる。このような粘着剤層が設けられた偏光板は、剥離フィルムを剥離して液晶セルに貼合する際、静電気が発生するため、その防止対策の開発が切望されている。
【０００４】
そこで、粘着剤組成物にイオン性化合物を配合することによって、それから形成される粘着剤層に帯電防止性を付与することが提案されている。例えば、特許第5332315 号公報（特許文献１）には、有機カチオンを有し、室温（２５℃）において固体であるイオン性化合物をアクリル系粘着剤に配合することが開示されている。また、特許第5456761 号公報（特許文献２）には、アルカリ金属カチオンとビス（フルオロスルホニル）イミドアニオンからなるイオン性化合物をアクリル系粘着剤に配合することが開示されている。
【０００５】
一方、近年の液晶表示装置の多様化に伴い、その構成部材の薄型軽量化が求められている。そのため、偏光フィルムの一方の面にのみ保護フィルムを設けた偏光板を採用し、偏光フィルムの他方の面に直接粘着剤層を設けて液晶セルなどに積層することがある。この構成において、粘着剤として上記の帯電防止粘着剤用いた場合は、例えば、湿熱環境において、偏光フィルムの劣化（ヨウ素抜け）が起こるという問題があった。
【０００６】
この問題を解決するため、特開2012-247574 号公報（特許文献３）には、アルカリ金属塩をアクリル系粘着剤に配合することが開示されている。しかしながら、特許文献３に記載されている方法では、光学耐久性に改善の余地があった。
【先行技術文献】
【特許文献】
【０００７】
【特許文献１】特許第５３３２３１５号公報（特開2009-79205 号公報）
【特許文献２】特許第５４５６７６１号公報（特表2011-517722号公報）
【特許文献３】特開２０１２−２４７５７４号公報
【発明の概要】
【発明が解決しようとする課題】
【０００８】
本発明は、上記の課題を解決するためになされたものであって、偏光フィルムの片面に直接粘着剤層が設けられた粘着剤付き光学フィルム、及びこれを適用した光学耐久性に優れる光学積層体を提供することにある。
【課題を解決するための手段】
【０００９】
すなわち本発明は、偏光フィルムの片面に粘着剤層が形成された粘着剤付き光学フィルムであって、その粘着剤層は、アクリル樹脂、及びエポキシ基又は一級アミノ基を含まないシラン化合物を含有する粘着剤組成物から形成され、かつ偏光フィルムの厚さと粘着剤層の厚さの和が５５μm 以下であることを特徴とする粘着剤付き光学フィルムである。
【００１０】
上記の粘着剤組成物は、さらに無機カチオンを有する帯電防止剤を含むことができ、この無機カチオンは、アルカリ金属又はアルカリ土類金属カチオンであることが好ましく、アルカリ金属カチオンであることがより好ましい。
【００１１】
上記の粘着剤付き光学フィルムにおいて、偏光フィルムの厚さが、３０μm 以下であることが好ましく、さらに粘着剤層の厚さが、４５μm 以下であることがより好ましい。
【００１２】
また、上記の粘着剤付き光学フィルムの粘着剤層とは反対側に、保護フィルムが積層されていてもよい。上記のいずれかの粘着剤付き光学フィルムには、粘着剤層に剥離フィルムが積層されていることが好ましい。
【００１３】
以上いずれかの粘着剤付き光学フィルムは、その粘着剤層から剥離フィルムが剥がされた後、その粘着剤層側で液晶セルなどに貼合することができる。この粘着剤付き光学フィルムは、その粘着剤層を介して無アルカリガラスに積層して得られる積層体を、温度８０℃、相対湿度９０％で２４時間保管したときの偏光度変化量が−１〜０ポイントの範囲となることが好ましい。また、この粘着剤付き光学フィルムは、その粘着剤層を介して無アルカリガラスに積層して得られる積層体を、温度８０℃、相対湿度９０％で２４時間保管したときの単体透過率変化量が２ポイント以下となることが好ましい。
【００１４】
本発明はまた、上記のいずれかの粘着剤付き光学積層体の粘着剤層から剥離フィルムが剥がされた後、その粘着剤層側で液晶セルに貼合されていることを特徴とする光学積層体である。
【発明の効果】
【００１５】
本発明によれば、偏光フィルムの片面に粘着剤層が直接形成された粘着剤付き光学フィルムにおいて、湿熱環境下での偏光フィルムの劣化を抑制することができる。また、この粘着剤付き光学フィルムをガラス基板に適用することによって、液晶表示装置用の光学積層体とすることができる。この光学積層体は、薄型軽量性に優れるとともに、耐久性に優れたものとなる。
【発明を実施するための形態】
【００１６】
本発明の粘着剤付き光学フィルムは、上記のとおり、偏光フィルムの片面に直接粘着剤層が設けられた構成である。以下、この粘着剤付き光学フィルムを構成する各部材について説明する。
【００１７】
［偏光フィルム］
偏光フィルムとは、入射する自然光から直線偏光を取り出す機能を有するフィルムであり、例えば、ポリビニルアルコール系樹脂フィルムに二色性色素が吸着配向された偏光フィルムを用いることができる。偏光フィルムを構成するポリビニルアルコール系樹脂は、ポリ酢酸ビニル系樹脂をケン化することにより得ることができる。ポリ酢酸ビニル系樹脂としては、酢酸ビニルの単独重合体であるポリ酢酸ビニルのほか、酢酸ビニル及びこれと共重合可能な他の単量体の共重合体などが例示される。酢酸ビニルに共重合される他の単量体としては、例えば、不飽和カルボン酸、オレフィン、ビニルエーテル、不飽和スルホン酸、アンモニウム基を有するアクリルアミドなどが挙げられる。
【００１８】
ポリビニルアルコール系樹脂のケン化度は、通常８５〜１００モル％程度、好ましくは９８モル％以上である。このポリビニルアルコール系樹脂はさらに、変性されていてもよく、例えば、アルデヒド類で変性されたポリビニルホルマールやポリビニルアセタールなども使用し得る。ポリビニルアルコール系樹脂の重合度は、通常１,０００〜１０,０００程度、好ましくは１,５００〜５,０００程度である。
【００１９】
かかるポリビニルアルコール系樹脂を製膜したものが、偏光フィルムの原反フィルムとして用いられる。ポリビニルアルコール系樹脂は、公知の方法で製膜することができる。
ポリビニルアルコール系樹脂からなる原反フィルムの膜厚は、特に限定されないが、例えば、１〜１５０μm 程度である。延伸のしやすさなども考慮すれば、その膜厚は１０μm 以上であるのが好ましい。
【００２０】
偏光フィルムは、このようなポリビニルアルコール系樹脂の原反フィルムに対し、一軸延伸する工程、二色性色素でフィルムを染色してその二色性色素を吸着させる工程、ホウ酸水溶液でフィルムを処理する工程、及びフィルムを水洗する工程が施され、最後に乾燥されて製造される。この二色性色素としては、ヨウ素や二色性の有機染料が用いられる。
偏光フィルムの膜厚は、通常１〜３０μm であるものが使用される。
【００２１】
［粘着剤］
本発明における粘着剤層は、アクリル樹脂を主成分とし、さらにシラン化合物を含有する粘着剤組成物から形成されるものである。
【００２２】
（アクリル樹脂）
粘着剤組成物に用いられるアクリル樹脂は、下式（Ｉ）で示される（メタ）アクリル酸エステルに由来する構造単位を主成分とする重合体であることができ、一般にはさらに他の構造単位、特に極性官能基を有する単量体に由来する構造単位を含んでいる。なお、本明細書において、「（メタ）アクリル酸」とは、アクリル酸又はメタクリル酸のいずれでもよいことを意味し、そのほか（メタ）アクリレートなどというときの「（メタ）」も同様の趣旨である。
【００２３】
【化１】
2019174814.tif 000002
【００２４】
アクリル樹脂の主要な構造単位となる上記式（Ｉ）において、Ｒ1 は水素原子又はメチル基であり、Ｒ2 は炭素数１〜１４のアルキル基又はアラルキル基、好ましくはアルキル基である。Ｒ2 で表されるアルキル基又はアラルキル基は、それぞれの基中の水素原子が炭素数１〜１０のアルコキシ基によって置換されていてもよい。
【００２５】
式（Ｉ）で示される（メタ）アクリル酸エステルとしては、具体的に、アクリル酸メチル、アクリル酸エチル、アクリル酸プロピル、アクリル酸ｎ−ブチル、アクリル酸ｎ−オクチル、アクリル酸ラウリルの如き直鎖状のアクリル酸アルキルエステル；アクリル酸イソブチル、アクリル酸２−エチルヘキシル、アクリル酸イソオクチルの如き分枝状のアクリル酸アルキルエステル；メタクリル酸メチル、メタクリル酸エチル、メタクリル酸プロピル、メタクリル酸ｎ−ブチル、メタクリル酸ｎ−オクチル、メタクリル酸ラウリルの如き直鎖状のメタクリル酸アルキルエステル；メタクリル酸イソブチル、メタクリル酸２−エチルヘキシル、メタクリル酸イソオクチルの如き分枝状のメタクリル酸アルキルエステルなどが例示される。
【００２６】
Ｒ2がアルコキシ基で置換されたアルキル基である場合、すなわち、Ｒ2がアルコキシアルキル基である場合の式（Ｉ）で示される（メタ）アクリル酸エステルとしては、具体的に、アクリル酸２−メトキシエチル、アクリル酸エトキシメチル、メタクリル酸２−メトキシエチル、メタクリル酸エトキシメチルなどが例示される。Ｒ2 がアラルキル基である場合の式（Ｉ）で示される（メタ）アクリル酸エステルとしては、具体的に、アクリル酸ベンジルやメタクリル酸ベンジルなどが例示される。
【００２７】
これらの（メタ）アクリル酸エステルは、それぞれ単独で原料に用いることができるほか、異なる複数のものを用いてもよい。なかでも、アクリル酸ｎ−ブチルが好ましく用いられる。具体的には、アクリル樹脂を構成する全単量体のうち、アクリル酸ｎ−ブチルが５０重量％以上となるようにするのが好ましい。もちろん、アクリル酸ｎ−ブチルに加えてそれ以外の式（Ｉ）に相当する（メタ）アクリル酸エステルを併用することもできる。
【００２８】
アクリル樹脂が極性官能基を有する単量体に由来する構造単位を含む場合、この極性官能基を有する単量体は、極性官能基を有する（メタ）アクリル酸系化合物であることが好ましい。単量体が有する極性官能基としては、遊離カルボキシル基、水酸基、アミノ基、エポキシ基をはじめとする複素環基などを挙げることができる。
【００２９】
極性官能基を有する単量体の例を挙げると、アクリル酸、メタクリル酸、β−カルボキシエチル（メタ）アクリレートの如き遊離カルボキシル基を有する単量体；（メタ）アクリル酸２−ヒドロキシエチル、（メタ）アクリル酸３−ヒドロキシプロピル、（メタ）アクリル酸４−ヒドロキシブチル、（メタ）アクリル酸２−（２−ヒドロキシエトキシ）エチル、（メタ）アクリル酸２−又は３−クロロ−２−ヒドロキシプロピル、ジエチレングリコールモノ（メタ）アクリレートの如き水酸基を有する単量体；アクリロイルモルホリン、ビニルカプロラクタム、Ｎ−ビニル−２−ピロリドン、ビニルピリジン、テトラヒドロフルフリル（メタ）アクリレート、カプロラクトン変性テトラヒドロフルフリルアクリレート、３，４−エポキシシクロヘキシルメチル（メタ）アクリレート、グリシジル（メタ）アクリレート、２，５−ジヒドロフランの如き複素環基を有する単量体；アミノエチル（メタ）アクリレート、Ｎ，Ｎ−ジメチルアミノエチル（メタ）アクリレート、ジメチルアミノプロピル（メタ）アクリレートの如き複素環とは異なるアミノ基を有する単量体などがある。これらの極性官能基を有する単量体は、それぞれ単独で用いてもよいし、異なる複数のものを用いてもよい。
【００３０】
これらのなかでも、得られるアクリル樹脂の反応性を考慮すると、水酸基を有する単量体を、アクリル樹脂を構成する極性官能基含有単量体の一つとして用いるのが好ましい。
また、水酸基を有する単量体に加えて、他の極性官能基を有する単量体、例えば、遊離カルボキシル基を有する単量体を併用するのも有効である。
【００３１】
アクリル樹脂は、さらに芳香環を有する式（Ｉ）以外の単量体に由来する構造単位を含んでいてもよい。芳香環を有する式（Ｉ）以外の単量体としては、分子内に１個のオレフィン性二重結合と少なくとも１個の芳香環を有する単量体であって極性官能基を有しない化合物が好ましく、好適な例として芳香環を有する（メタ）アクリル酸系化合物を挙げることができる。かかる芳香環を有する（メタ）アクリル酸系化合物には、アクリル酸ベンジル、ネオペンチルグリコールベンゾエート（メタ）アクリレートなども含まれるが、特に式（II）で示されるフェノキシエチル基含有（メタ）アクリル酸エステルが好ましい。
【００３２】
【化２】
2019174814.tif 000003
【００３３】
式中、Ｒ3は水素原子又はメチル基を表し、ｎは１〜８の整数を表し、Ｒ4は水素原子、アルキル基、アラルキル基又はアリール基を表す。Ｒ4 がアルキル基である場合、その炭素数は１〜９程度であることができ、同じくアラルキル基である場合、その炭素数は７〜１１程度、またアリール基である場合、その炭素数は６〜１０程度であることができる。
【００３４】
式（II）中のＲ4を構成する炭素数１〜９のアルキル基としては、メチル、ブチル、ノニルなどが、炭素数７〜１１のアラルキル基としては、ベンジル、フェネチル、ナフチルメチルなどが、そして炭素数６〜１０のアリール基としては、フェニル、トリル、ナフチルなどが、それぞれ挙げられる。
【００３５】
式（II）で示されるフェノキシエチル基含有（メタ）アクリル酸エステルの具体例を挙げると、（メタ）アクリル酸２−フェノキシエチル、（メタ）アクリル酸２−（２−フェノキシエトキシ）エチル、エチレンオキサイド変性ノニルフェノールの（メタ）アクリル酸エステル、（メタ）アクリル酸２−（ｏ−フェニルフェノキシ）エチルなどがある。これらのフェノキシエチル基含有（メタ）アクリル酸エステルは、それぞれ単独で用いてもよいし、異なる複数のものを組み合せて用いてもよい。これらのなかでも特に、（メタ）アクリル酸２−フェノキシエチル又は（メタ）アクリル酸２−（２―フェノキシエトキシ）エチルを、アクリル樹脂（Ａ）を構成する芳香環を有する不飽和単量体（ａ２）の一つとして用いるのが好ましい。
【００３６】
粘着剤組成物に主成分として含有されるアクリル樹脂は、その固形分全体量を基準に、前記式（Ｉ）で示される（メタ）アクリル酸エステルに由来する構造単位を、通常６０〜９９.９ 重量％、好ましくは８０〜９９.６ 重量％の割合で含有し、極性官能基を有する単量体に由来する構造単位を、通常 ０.１〜２０重量％好ましくは ０.４〜１０重量％の割合で含有し、また芳香環を有する式（Ｉ）以外の単量体に由来する構造単位を通常０〜４０重量％、好ましくは６〜１２重量％の割合で含有している。
【００３７】
本発明に使用されるアクリル樹脂は、上で説明した式（Ｉ）の（メタ）アクリル酸エステル、極性官能基を有する単量体及び芳香環を有する式（Ｉ）以外の単量体のほかに、それら以外の単量体に由来する構造単位を含んでいてもよい。その例としては、分子内に脂環式構造を有する（メタ）アクリル酸エステルに由来する構造単位、スチレン系単量体に由来する構造単位、ビニル系単量体に由来する構造単位、分子内に複数の（メタ）アクリロイル基を有する単量体に由来する構造単位、（メタ）アクリルアミド誘導体に由来する構造単位などを挙げることができる。
【００３８】
脂環式構造とは、炭素数が、通常５以上、好ましくは５〜７程度のシクロパラフィン構造である。脂環式構造を有するアクリル酸エステルの具体例としては、アクリル酸イソボルニル、アクリル酸シクロヘキシル、アクリル酸ジシクロペンタニル、アクリル酸シクロドデシル、アクリル酸メチルシクロヘキシル、アクリル酸トリメチルシクロヘキシル、アクリル酸tert−ブチルシクロヘキシル、α−エトキシアクリル酸シクロヘキシル、アクリル酸シクロヘキシルフェニルなどが挙げられ、脂環式構造を有するメタクリル酸エステルの具体例としては、メタクリル酸イソボルニル、メタクリル酸シクロヘキシル、メタクリル酸ジシクロペンタニル、メタクリル酸シクロドデシル、メタクリル酸メチルシクロヘキシル、メタクリル酸トリメチルシクロヘキシル、メタクリル酸tert−ブチルシクロヘキシル、メタクリル酸シクロヘキシルフェニルなどが挙げられる。
【００３９】
スチレン系単量体としては、スチレンのほか、メチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレンの如きアルキルスチレン；フルオロスチレン、クロロスチレン、ブロモスチレン、ジブロモスチレン、ヨードスチレンの如きハロゲン化スチレン；さらに、ニトロスチレン、アセチルスチレン、メトキシスチレン、ジビニルベンゼンなどを挙げることができる。
【００４０】
ビニル系単量体としては、酢酸ビニル、プロピオン酸ビニル、酪酸ビニル、２−エチルヘキサン酸ビニル、ラウリン酸ビニルの如き脂肪酸ビニルエステル；塩化ビニルや臭化ビニルの如きハロゲン化ビニル；塩化ビニリデンの如きハロゲン化ビニリデン；ビニルピリジン、ビニルピロリドン、ビニルカルバゾールの如き含窒素芳香族ビニル；ブタジエン、イソプレン、クロロプレンの如き共役ジエン単量体；さらには、アクリロニトリル、メタクリロニトリルなどを挙げることができる。
【００４１】
分子内に複数の（メタ）アクリロイル基を有する単量体としては、１，４−ブタンジオールジ（メタ）アクリレート、１，６−ヘキサンジオールジ（メタ）アクリレート、１，９−ノナンジオールジ（メタ）アクリレート、エチレングリコールジ（メタ）アクリレート、ジエチレングリコールジ（メタ）アクリレート、  テトラエチレングリコールジ（メタ）アクリレート、トリプロピレングリコールジ（メタ）アクリレートの如き、分子内に２個の（メタ）アクリロイル基を有する単量体；トリメチロールプロパントリ（メタ）アクリレートの如き、分子内に３個の（メタ）アクリロイル基を有する単量体などを挙げることができる。
【００４２】
（メタ）アクリルアミド誘導体としては、Ｎ−メチロール（メタ）アクリルアミド、Ｎ−（２−ヒドロキシエチル）（メタ）アクリルアミド、Ｎ−（３−ヒドロキシプロピル）（メタ）アクリルアミド、Ｎ−（４−ヒドロキシブチル）（メタ）アクリルアミド、Ｎ−（５−ヒドロキシペンチル）（メタ）アクリルアミド、Ｎ−（６−ヒドロキシヘキシル）（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−（３−ジメチルアミノプロピル）（メタ）アクリルアミド、Ｎ−（１，１−ジメチル−３−オキソブチル）（メタ）アクリルアミド、Ｎ−〔２−（２−オキソ−１−イミダゾリジニル）エチル〕（メタ）アクリルアミド、２−アクリロイルアミノ−２−メチル−１−プロパンスルホン酸、Ｎ−（メトキシメチル）アクリルアミド、Ｎ−（エトキシメチル）（メタ）アクリルアミド、Ｎ−（プロポキシメチル）（メタ）アクリルアミド、Ｎ−（１−メチルエトキシメチル）（メタ）アクリルアミド、Ｎ−（１−メチルプロポキシメチル）（メタ）アクリルアミド、Ｎ−（２−メチルプロポキシメチル）（メタ）アクリルアミド〔別名  Ｎ−（イソブトキシメチル）（メタ）アクリルアミド〕、Ｎ−（ブトキシメチル）（メタ）アクリルアミド、Ｎ−（１，１−ジメチルエトキシメチル）（メタ）アクリルアミド、Ｎ−（２−メトキシエチル）（メタ）アクリルアミド、Ｎ−（２−エトキシエチル）（メタ）アクリルアミド、Ｎ−（２−プロポキシエチル）（メタ）アクリルアミド、Ｎ−〔２−（１−メチルエトキシ）エチル〕（メタ）アクリルアミド、Ｎ−〔２−（１−メチルプロポキシ）エチル〕（メタ）アクリルアミド、Ｎ−〔２−（２−メチルプロポキシ）エチル〕（メタ）アクリルアミド〔別名  Ｎ−（２−イソブトキシエチル）（メタ）アクリルアミド〕、Ｎ−（２−ブトキシエチル）（メタ）アクリルアミド、Ｎ−〔２−（１，１−ジメチルエトキシ）エチル〕（メタ）アクリルアミドなどが挙げられる。これらのなかでも特に、Ｎ−（メトキシメチル）アクリルアミド、Ｎ−（エトキシメチル）アクリルアミド、Ｎ−（プロポキシメチル）アクリルアミド、Ｎ−（ブトキシメチル）アクリルアミド、又はＮ−（２−メチルプロポキシメチル）アクリルアミドが好ましく用いられる。
【００４３】
これらの単量体は、それぞれ単独で又は２種以上組み合わせて使用することができる。
粘着剤に使用されるアクリル樹脂において、式（Ｉ）の（メタ）アクリル酸エステル、芳香環を有する式（Ｉ）以外の単量体及び極性官能基を有する単量体に該当しない、これら以外の単量体に由来する構造単位は、その樹脂の固形分全体の量を基準に、通常０〜２０重量％、好ましくは０〜１０重量％の割合で含有される。
【００４４】
粘着剤組成物の樹脂成分は、以上に説明した、式（Ｉ）で示される（メタ）アクリル酸エステルに由来する構造単位を主成分とし、極性官能基を有する単量体に由来する構造単位を含み、さらに芳香環を有する式（Ｉ）以外の単量体に由来する構造単位を任意で含むようなアクリル樹脂を２種類以上含むものであってもよい。さらに、このアクリル樹脂とそれとは異なるアクリル樹脂、具体的には例えば、式（Ｉ）の（メタ）アクリル酸エステルに由来する構造単位を有し、かつ極性官能基を有さないアクリル樹脂などを混合したものであってもよい。式（Ｉ）の（メタ）アクリル酸エステルに由来する構造単位を主成分とし、極性官能基を有する単量体に由来する構造単位を含み、さらに芳香環を有する式（Ｉ）以外の単量体に由来する構造単位を任意で含むようなアクリル樹脂は、粘着剤組成物の主成分であり、アクリル樹脂全体のうち、６０重量％以上、さらには８０重量％以上とするのが好ましい。
【００４５】
上記した粘着剤組成物の主成分となるアクリル樹脂は、ゲルパーミエイションクロマトグラフィー（ＧＰＣ）による標準ポリスチレン換算の重量平均分子量（Ｍw ）が５０万〜２００万の範囲にあることが好ましい。換算重量平均分子量が５０万以上であると、高湿熱の環境下における接着性が向上し、ガラス基板と粘着剤層との間に浮きや剥れの発生する可能性が低くなる傾向にあり、しかもリワーク性が向上する傾向にあることから好ましい。また、重量平均分子量が２００万以下であると、その粘着剤層を光学フィルムに貼合した場合に光学フィルムの寸法が変化しても、その寸法変化に粘着剤層が追随して変動するので、液晶セルの周縁部の明るさと中心部の明るさとの間に差がなくなり、白抜けや色ムラが抑制される傾向にあることから好ましい。重量平均分子量（Ｍw ）と数平均分子量（Ｍn ）の比（Ｍw／Ｍn）で表される分子量分布は、通常２〜１０程度の範囲にある。
【００４６】
アクリル樹脂は、上記のような比較的高分子量のものだけで構成することもできるし、かかるアクリル樹脂に加え、それとは異なるアクリル樹脂との混合物で構成することもできる。混合して使用しうるアクリル樹脂としては、例えば、前記式（Ｉ）で示される（メタ）アクリル酸エステルに由来する構造単位を主成分とし、重量平均分子量が５万〜３０万の範囲にあるものを挙げることができる。
【００４７】
アクリル樹脂（２種類以上を組み合わせる場合はそれらの混合物）は、それを酢酸エチルに溶かして濃度２０重量％に調整した溶液が、２５℃において２０Pa・ｓ以下、さらには ０.１〜７Pa・ｓの粘度を示すことが好ましい。このときの粘度が２０Pa・ｓ以下であると、高湿熱環境下での接着性が向上し、ガラス基板と粘着剤層との間に浮きや剥れの発生する可能性が低くなる傾向にあり、しかもリワーク性が向上する傾向にあることから好ましい。粘度は、ブルックフィールド粘度計によって測定できる。
【００４８】
また、アクリル樹脂は、粘着性発現の観点から、そのガラス転移温度が−１０〜−６０℃の範囲にあることが好ましい。樹脂のガラス転移温度は、示差走査熱量計（ＤＳＣ）により測定することができる。
【００４９】
粘着剤組成物を構成するアクリル樹脂は、例えば、溶液重合法、塊状重合法及び懸濁重合法や乳化重合法のような水を媒体とした重合方法など、公知の各種方法によって製造することができる。このアクリル樹脂の製造においては、通常、重合開始剤が用いられる。
重合開始剤は、アクリル樹脂の製造に用いられる全ての単量体の合計１００重量部に対して、 ０.００１〜５重量部程度使用される。また、アクリル樹脂は、例えば紫外線などの活性エネルギー線によって重合を進行させる方法により製造してもよい。
【００５０】
重合開始剤としては、熱重合開始剤や光重合開始剤などが用いられる。光重合開始剤として、例えば、４−（２−ヒドロキシエトキシ）フェニル（２−ヒドロキシ−２−プロピル）ケトンなどを挙げることができる。熱重合開始剤として、例えば、２，２′−アゾビスイソブチロニトリル、２，２′−アゾビス（２−メチルブチロニトリル）、１，１′−アゾビス（シクロヘキサン−１−カルボニトリル）、２，２′−アゾビス（２，４−ジメチルバレロニトリル）、２，２′−アゾビス（２，４−ジメチル−４−メトキシバレロニトリル）、ジメチル−２，２′−アゾビス（２−メチルプロピオネート）、２，２′−アゾビス（２−ヒドロキシメチルプロピオニトリル）の如きアゾ系化合物；ラウリルパーオキサイド、tert−ブチルハイドロパーオキサイド、過酸化ベンゾイル、tert−ブチルパーオキシベンゾエート、クメンハイドロパーオキサイド、ジイソプロピルパーオキシジカーボネート、ジプロピルパーオキシジカーボネート、tert−ブチルパーオキシネオデカノエート、tert−ブチルパーオキシピバレート、（３，５，５−トリメチルヘキサノイル）パーオキサイドの如き有機過酸化物；過硫酸カリウム、過硫酸アンモニウム、過酸化水素の如き無機過酸化物などを挙げることができる。また、過酸化物と還元剤を併用したレドックス系開始剤なども、重合開始剤として使用しうる。
【００５１】
アクリル樹脂の製造方法としては、上に示した方法のなかでも溶液重合法が好ましい。
溶液重合法の具体例を挙げて説明すると、所望の単量体及び有機溶媒を混合し、窒素雰囲気下にて、熱重合開始剤を添加して、４０〜９０℃程度、好ましくは６０〜８０℃程度にて３〜１０時間程度攪拌する方法などを挙げることができる。また、反応を制御するために、単量体や熱重合開始剤を重合中に連続的又は間歇的に添加したり、有機溶媒に溶解した状態で添加したりしてもよい。ここで、有機溶媒としては、例えば、トルエン、キシレンの如き芳香族炭化水素類；酢酸エチル、酢酸ブチルの如きエステル類；プロピルアルコール、イソプロピルアルコールの如き脂肪族アルコール類；アセトン、メチルエチルケトン、メチルイソブチルケトンの如きケトン類などを用いることができる。
【００５２】
（シラン化合物）
本発明における粘着剤組成物は、前記したアクリル樹脂に加え、シラン化合物を含有する。これにより、本発明の粘着剤付き光学フィルムを液晶セル等のガラス基板に貼合したとき、粘着剤層とガラス基板との密着性を向上させることができる。シラン化合物は、架橋剤を配合する前のアクリル樹脂に含有させておいてもよい。
【００５３】
上記のシラン化合物は、分子内に少なくとも１つのアルコキシシリル基を有する化合物である。本発明では、シラン化合物として、耐久試験における光学性能の劣化を抑制する観点から、分子内にエポキシ基又は一級アミノ基を含まないものを採用する。
【００５４】
分子内に少なくとも１つのアルコキシシリル基を有する化合物としては、例えば、下式（III ）で表されるものが挙げられる。
【００５５】
【化３】
2019174814.tif 000004
【００５６】
上記式（III）において、Ｒ5は炭素数１〜７のアルキレン基を表すか、又はそのアルキレン基を構成する少なくとも一つのメチレン基が、−ＮＨ−、−Ｏ−、−ＣＯ−、及び−Ｓ−から選ばれる少なくとも一種以上の基で置換された基を表す。Ｒ6 は炭素数１〜３のアルキル基を、Ｒ7 は炭素数１〜３のアルキル基をそれぞれ表す。ここで、ｎは０〜２の整数を表す。また上記式（III ）におけるＸは、メルカプト基、ビニル基、スチリル基、メタクリル基、アクリル基、イソシアネート基、酸無水物構造、又はハロゲンを表す。
【００５７】
上記式（III ）に該当する化合物の具体的例を挙げると、３−メルカプトプロピルトリメトキシシラン、３−メルカプトプロピルメチルジメトキシシラン、ビニルトリメトキシシラン、ビニルトリエトキシシラン、ビニルトリス（２−メトキシエトキシ）シラン、ｐ−スチリルトリメトキシシラン、３−メタクリロキシプロピルトリメトキシシラン、３−メタクリロキシプロピルメチルジメトキシシラン、３−メタクリロキシプロピルトリエトキシシラン、３−メタクリロキシプロピルメチルジエトキシシラン、３−アクリロキシプロピルトリメトキシシラン、３−トリメトキシリルプロピルコハク酸無水物、３−クロロプロピルメチルジメトキシシラン、３−クロロプロピルトリメトキシシランなどがある。
【００５８】
また、シラン化合物としては、上記式（III ）に該当する化合物のほかに、Ｓ−４，５−ジヒドロチアゾール−２−イル  Ｎ−３−（トリエトキシシリル）プロピルカルバモチオエート、１−（３−（トリエトキシシリル）プロピル）−３−（ピリジン−２−イル）ウレアなども用いることができる。
【００５９】
さらに、下式（IV）のように、分子内に２つ以上のアルコキシシリル基を有する化合物を用いることもできる。
【００６０】
【化４】
2019174814.tif 000005
【００６１】
上記式（IV）において、Ｒ8 は炭素数１〜７のアルキレン基を表すか、又はこのアルキレン基を構成する少なくとも一つのメチレン基が、−ＮＨ−、−Ｏ−、−ＣＯ−、及び−Ｓ−から選ばれる少なくとも一種以上の基で置換された基を表す。またＲ9 は炭素数１〜３のアルキル基を、Ｒ10は炭素数１〜３のアルキル基をそれぞれ表し、ｎは０〜２の整数を表す。
【００６２】
式（IV）に該当する化合物の具体的例を挙げると、トリス（３−トリメトキシシリルプロピル）イソシアヌレート、トリス（３−トリエトキシシリル）プロピルイソシアヌレートなどがある。
【００６３】
本発明で用いるシラン化合物は、シリコーンオリゴマータイプのものであってもよい。
オリゴマータイプのものでも、やはり分子内にエポキシ基又は第一級アミノ基を有さないものが好ましい。シリコーンオリゴマーを（モノマー）−（モノマー）コポリマーの形式で示すと、例えば次のようなものを挙げることができる。
【００６４】
３−メルカプトプロピルトリメトキシシラン−テトラメトキシシランコポリマー、
３−メルカプトプロピルトリメトキシシラン−テトラエトキシシランコポリマー、
３−メルカプトプロピルトリエトキシシラン−テトラメトキシシランコポリマー、
３−メルカプトプロピルトリエトキシシラン−テトラエトキシシランコポリマー
等の、メルカプトプロピル基含有のコポリマー；
【００６５】
メルカプトメチルトリメトキシシラン−テトラメトキシシランコポリマー、
メルカプトメチルトリメトキシシラン−テトラエトキシシランコポリマー、
メルカプトメチルトリエトキシシラン−テトラメトキシシランコポリマー、
メルカプトメチルトリエトキシシラン−テトラエトキシシランコポリマー
等の、メルカプトメチル基含有のコポリマー；
【００６６】
３−メタクリロイルオキシプロピルトリメトキシシラン−テトラメトキシシランコポリマー、
３−メタクリロイルオキシプロピルトリメトキシシラン−テトラエトキシシランコポリマー、
３−メタクリロイルオキシプロピルトリエトキシシラン−テトラメトキシシランコポリマー、
３−メタクリロイルオキシプロピルトリエトキシシラン−テトラエトキシシランコポリマー、
３−メタクリロイルオキシプロピルメチルジメトキシシラン−テトラメトキシシランコポリマー、
３−メタクリロイルオキシプロピルメチルジメトキシシラン−テトラエトキシシランコポリマー、
３−メタクリロイルオキシプロピルメチルジエトキシシラン−テトラメトキシシランコポリマー、
３−メタクリロイルオキシプロピルメチルジエトキシシラン−テトラエトキシシランコポリマー
等の、メタクリロイルオキシプロピル基含有のコポリマー；
【００６７】
３−アクリロイルオキシプロピルトリメトキシシラン−テトラメトキシシランコポリマー、
３−アクリロイルオキシプロピルトリメトキシシラン−テトラエトキシシランコポリマー、
３−アクリロイルオキシプロピルトリエトキシシラン−テトラメトキシシランコポリマー、
３−アクリロイルオキシプロピルトリエトキシシラン−テトラエトキシシランコポリマー、
３−アクリロイルオキシプロピルメチルジメトキシシラン−テトラメトキシシランコポリマー、
３−アクリロイルオキシプロピルメチルジメトキシシラン−テトラエトキシシランコポリマー、
３−アクリロイルオキシプロピルメチルジエトキシシラン−テトラメトキシシランコポリマー、
３−アクリロイルオキシプロピルメチルジエトキシシラン−テトラエトキシシランコポリマー
等の、アクリロイルオキシプロピル基含有のコポリマー；
【００６８】
ビニルトリメトキシシラン−テトラメトキシシランコポリマー、
ビニルトリメトキシシラン−テトラエトキシシランコポリマー、
ビニルトリエトキシシラン−テトラメトキシシランコポリマー、
ビニルトリエトキシシラン−テトラエトキシシランコポリマー、
ビニルメチルジメトキシシラン−テトラメトキシシランコポリマー、
ビニルメチルジメトキシシラン−テトラエトキシシランコポリマー、
ビニルメチルジエトキシシラン−テトラメトキシシランコポリマー、
ビニルメチルジエトキシシラン−テトラエトキシシランコポリマー
等の、ビニル基含有のコポリマー；
【００６９】
上記したシラン化合物は、単独で用いてもよいし、２種類以上を併用してもよい。
【００７０】
これらのシラン化合物は、多くの場合、液体である。粘着剤組成物におけるシラン化合物の配合量は、アクリル樹脂の固形分１００重量部（２種以上用いる場合はそれらの合計）に対し、通常０.０１〜１０重量部程度であり、好ましくは０.０５〜５重量部、さらに好ましくは ０.１〜１重量部の割合で使用される。シラン化合物の配合量が ０.０１重量部以上であると、粘着剤層とガラス基板との密着性が向上することから好ましい。また、その配合量が１０重量部以下であると、粘着剤層からシラン化合物がブリードアウトすることが抑制される傾向にあることから好ましい。
【００７１】
（帯電防止剤）
本発明では、粘着剤層に導電性を付与し、粘着剤付き光学フィルムの帯電防止性を高める目的で、アクリル樹脂及びシラン化合物に加えて帯電防止剤を含有する粘着剤組成物をさらに配合してもよい。この帯電防止剤としては、無機カチオンを有する帯電防止剤を用いることが好ましい。
【００７２】
上記の無機カチオンとしては、例えば、アルカリ金属カチオン、アルカリ土類金属カチオンなどを挙げることができる。カチオン成分となり得るアルカリ金属としては、リチウム、ナトリウム、カリウムなどが挙げられる。またアルカリ土類金属としては、ベリリウム、マグネシウム、カルシウムなどが挙げられる。なかでも、アルカリ金属が好ましく、リチウム、カリウムがより好ましく、カリウムがさらに好ましい。
【００７３】
帯電防止剤を構成するアニオン成分は、有機のアニオンでもよいし、無機のアニオンでもよい。無機のアニオンとしては、例えば、クロライドアニオン〔Ｃｌ-〕、 ブロマイドアニオン〔Ｂｒ-〕、ヨーダイドアニオン〔Ｉ-〕、テトラクロロアルミネートアニオン〔ＡｌＣｌ4-〕、ヘプタクロロジアルミネートアニオン〔Ａｌ2Ｃｌ7-〕、 テトラフルオロボレートアニオン〔ＢＦ4-〕、ヘキサフルオロホスフェートアニオン〔ＰＦ6-〕、パークロレートアニオン〔ＣｌＯ4-〕、ナイトレートアニオン〔ＮＯ3-〕、ヘキサフルオロアーセネートアニオン〔ＡｓＦ6-〕、ヘキサフルオロアンチモネートアニオン〔ＳｂＦ6-〕、ヘキサフルオロニオベートアニオン〔ＮｂＦ6-〕、ヘキサフルオロタンタレートアニオン〔ＴａＦ6-〕、ジシアナミドアニオン〔(ＣＮ)2Ｎ-〕などが挙げられる。
【００７４】
また、有機のアニオンとしては、例えば、アセテートアニオン〔ＣＨ3ＣＯＯ-〕、トリフルオロアセテートアニオン〔ＣＦ3ＣＯＯ-〕、 メタンスルホネートアニオン〔ＣＨ3ＳＯ3-〕、 トリフルオロメタンスルホネートアニオン〔ＣＦ3ＳＯ3-〕、ｐ−トルエンスルホネートアニオン〔ｐ−ＣＨ3Ｃ6Ｈ4ＳＯ3-〕、 ビス（フルオロスルホニル）イミドアニオン〔(ＦＳＯ2)2Ｎ-〕、ビス（トリフルオロメタンスルホニル）イミドアニオン〔(ＣＦ3ＳＯ2)2Ｎ-〕、トリス（トリフルオロメタンスルホニル）メタニドアニオン〔(ＣＦ3ＳＯ2)3Ｃ-〕、ジメチルホスフィネートアニオン〔(ＣＨ3)2ＰＯＯ-〕、 （ポリ）ハイドロフルオロフルオライドアニオン〔Ｆ(ＨＦ)n-  ｎは１〜３程度〕、チオシアンアニオン〔ＳＣＮ-〕、 パーフルオロブタンスルホネートアニオン〔Ｃ4Ｆ9ＳＯ3-〕、ビス（ペンタフルオロエタンスルホニル）イミドアニオン〔(Ｃ2Ｆ5ＳＯ2)2Ｎ-〕、 パーフルオロブタノエートアニオン〔Ｃ3Ｆ7ＣＯＯ-〕、 （トリフルオロメタンスルホニル）（トリフルオロメタンカルボニル）イミドアニオン〔(ＣＦ3ＳＯ2)(ＣＦ3ＣＯ)Ｎ-〕、パーフルオロプロパン−１，３−ジスルホネートアニオン〔-Ｏ3Ｓ(ＣＦ2)3ＳＯ3-〕、カーボネートアニオン〔ＣＯ32-〕などが挙げられる。
【００７５】
これらのなかでも特に、フッ素原子を含むアニオン成分は、帯電防止性能に優れる帯電防止剤を与えることから好ましく用いられ、例えば、ビス（フルオロスルホニル）イミドアニオン、ヘキサフルオロホスフェートアニオン、又はビス（トリフルオロメタンスルホニル）イミドアニオンを用いるのが好ましい。とりわけ、ビス（フルオロスルホニル）イミドアニオン及びビス（トリフルオロメタンスルホニル）イミドアニオンを用いるのが好ましい。
【００７６】
本発明に用いられる帯電防止剤の具体例は、上記のカチオン成分とアニオン成分の組合せから適宜選択することができる。この具体的な化合物としては、次のようなものが挙げられる。
【００７７】
・リチウム塩：
リチウム  ヘキサフルオロホスフェート、
リチウム  ビス（フルオロスルホニル）イミド、
リチウム  ビス（トリフルオロメタンスルホニル）イミド、
リチウム  ｐ−トルエンスルホネートなど。
【００７８】
・ナトリウム塩：
ナトリウム  ヘキサフルオロホスフェート、
ナトリウム  ビス（フルオロスルホニル）イミド、
ナトリウム  ビス（トリフルオロメタンスルホニル）イミド、
ナトリウム  ｐ−トルエンスルホネートなど。
【００７９】
・カリウム塩：
カリウム  ヘキサフルオロホスフェート、
カリウム  ビス（フルオロスルホニル）イミド、
カリウム  ビス（トリフルオロメタンスルホニル）イミド、
カリウム  ｐ−トルエンスルホネートなど。
【００８０】
このような帯電防止剤は、それぞれ単独で、又は２種以上組み合わせて用いることができる。帯電防止剤は、もちろん上に例挙した物質に限られるわけではない。
【００８１】
帯電防止剤は、前記したアクリル樹脂の固形分１００重量部（２種以上用いる場合はそれらの合計）に対し、通常０.２〜８重量部の割合で配合される。帯電防止剤が０.２重量部以上配合されると、帯電防止性能が向上することから好ましく、またその量が８重量部以下であると、耐久性を保つのが容易であることから好ましい。帯電防止剤の配合割合は、好ましくは０.５重量部以上、また３重量部以下である。
【００８２】
本発明においては、アクリル樹脂及びシラン化合物に加えて帯電防止剤を配合させることにより、粘着剤層に導電性が付与され、粘着剤付き光学フィルムは帯電防止性に優れたものとなる。したがって、このような粘着剤付き光学フィルムを適用した光学積層体は、薄型軽量性に優れるとともに、良好な帯電防止性を有し、さらには耐久性に優れたものとなる。
【００８３】
（架橋剤）
本発明における粘着剤組成物は、上記したアクリル樹脂、シラン化合物及び帯電防止剤に加え、架橋剤を含有していてもよい。この架橋剤は、アクリル樹脂中の、特に極性官能基を有する単量体に由来する構造単位と架橋し得る官能基を分子内に少なくとも２個有する化合物である。具体的には、イソシアネート系化合物、エポキシ系化合物、アジリジン系化合物、金属キレート系化合物などが例示される。
【００８４】
架橋剤として用いるイソシアネート系化合物は、分子内に少なくとも２個のイソシアナト基（−ＮＣＯ）を有する化合物である。具体的な化合物としては、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、ナフタレンジイソシアネート、トリフェニルメタントリイソシアネートなどが挙げられる。また、これらのイソシアネート化合物に、グリセロールやトリメチロールプロパンなどのポリオールを反応せしめたアダクト体や、イソシアネート化合物を二量体、三量体等にしたものも、粘着剤に用いられる架橋剤となりうる。２種以上のイソシアネート系化合物を混合して用いることもできる。
【００８５】
架橋剤として用いるエポキシ系化合物は、分子内に少なくとも２個のエポキシ基を有する化合物である。具体的な化合物としては、例えば、ビスフェノールＡ型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、Ｎ，Ｎ−ジグリシジルアニリン、Ｎ，Ｎ，Ｎ′，Ｎ′−テトラグリシジル−ｍ−キシレンジアミン、１，３−ビス（Ｎ，Ｎ′−ジグリシジルアミノメチル）シクロヘキサンなどが挙げられる。２種以上のエポキシ系化合物を混合して用いることもできる。
【００８６】
架橋剤として用いるアジリジン系化合物は、エチレンイミンとも呼ばれる１個の窒素原子と２個の炭素原子とからなる３員環の骨格を分子内に少なくとも２個有する化合物である。具体的な化合物として、例えば、ジフェニルメタン−４，４′−ビス（１−アジリジンカルボキサミド）、トルエン−２，４−ビス（１−アジリジンカルボキサミド）、トリエチレンメラミン、イソフタロイルビス−１−（２−メチルアジリジン）、トリス−１−アジリジニルホスフィンオキサイド、ヘキサメチレン−１，６−ビス（１−アジリジンカルボキサミド）、トリメチロールプロパン−トリス−β−アジリジニルプロピオネート、テトラメチロールメタン−トリス−β−アジリジニルプロピオネートなどが挙げられる。
【００８７】
架橋剤として用いる金属キレート化合物としては、例えば、アルミニウム、鉄、銅、亜鉛、スズ、チタン、ニッケル、アンチモン、マグネシウム、バナジウム、クロム及びジルコニウム等の多価金属に、アセチルアセトンやアセト酢酸エチルが配位した化合物などが挙げられる。
【００８８】
これらの架橋剤のなかでも、イソシアネート系化合物、とりわけキシリレンジイソシアネート、トリレンジイソシアネート若しくはヘキサメチレンジイソシアネート、又はこれらのイソシアネート化合物を、グリセロールやトリメチロールプロパンなどのポリオールに反応せしめたアダクト体や、イソシアネート化合物を二量体、三量体等にしたものの混合物、これらのイソシアネート系化合物を混合したものなどが、好ましく用いられる。好適なイソシアネート系化合物として、トリレンジイソシアネート、トリレンジイソシアネートをポリオールに反応せしめたアダクト体、トリレンジイソシアネートの二量体、及びトリレンジイソシアネートの三量体、また、ヘキサメチレンジイソシアネート、ヘキサメチレンジイソシアネートをポリオールに反応せしめたアダクト体、ヘキサメチレンジイソシアネートの二量体、及びヘキサメチレンジイソシアネートの三量体が挙げられる。
【００８９】
架橋剤は、アクリル樹脂１００重量部（２種以上用いる場合はそれらの合計）に対し、通常０.１〜 １重量部の割合で配合される。架橋剤の配合量が ０.１重量部以上であると粘着剤層の耐久性が向上する傾向にあることから好ましく、また１重量部以下であると粘着剤付き樹脂フィルムを液晶表示装置に適用したときの白ヌケが目立たなくなることから好ましい。
【００９０】
（粘着剤組成物を構成するその他の成分）
以上説明した粘着剤組成物は、さらに架橋触媒、耐候安定剤、タッキファイヤー、可塑剤、軟化剤、染料、顔料、無機フィラー、アクリル樹脂以外の樹脂などを含有することができる。そのほか、粘着剤組成物に紫外線硬化性化合物を配合し、粘着剤層を形成した後に紫外線を照射して硬化させ、より硬い粘着剤層とするのも有用である。
【００９１】
粘着剤組成物が、架橋剤とともに架橋触媒を含有する場合、粘着剤層を短時間の熟成で調製することができる。得られる粘着剤付き樹脂フィルムは、樹脂フィルムと粘着剤層との間に浮きや剥れが発生したり粘着剤層内で発泡が起こったりすることを抑制でき、またリワーク性も一層良好になることがある。架橋触媒としては、例えば、ヘキサメチレンジアミン、エチレンジアミン、ポリエチレンイミン、ヘキサメチレンテトラミン、ジエチレントリアミン、トリエチレンテトラミン、イソホロンジアミン、トリメチレンジアミン、ポリアミノ樹脂及びメラミン樹脂等のアミン系化合物などを挙げることができる。粘着剤組成物に架橋触媒としてアミン系化合物を配合する場合、架橋剤としてはイソシアネート系化合物が好適である。
【００９２】
粘着剤組成物を構成するこれらの各成分は、溶剤に溶かした状態で混合されて粘着剤組成物とされ、適当な基材フィルム上に塗布し、乾燥させて粘着剤層とされる。ここで用いる基材フィルムは、プラスチックフィルムであるのが一般的であり、その典型的な例として離型処理が施された剥離フィルムを挙げることができる。剥離フィルムは、例えば、ポリエチレンテレフタレート、ポリブチレンテレフタレート、ポリカーボネート、ポリアレートなどの各種樹脂からなるフィルムの粘着剤が形成される面に、シリコーン処理などの離型処理が施されたものなどであることができる。
【００９３】
［粘着剤付き光学フィルム］
本発明の粘着剤付き光学フィルムは、その偏光フィルムの厚さと粘着剤層の厚さとの和が５５μm 以下となる。これにより、例えば、この粘着剤付き光学フィルムをガラス基板に適用した光学積層体が薄型軽量となり、また優れた耐久性を備えるものとなる。
【００９４】
偏光フィルムの厚さは、３０μm以下であるのが好ましく、また１μm以上であるのが好ましく、３〜２５μmであるのがさらに好ましい。偏光フィルムの厚さが３０μm以下であると、高温環境下での偏光フィルムの収縮が抑制されるため、偏光フィルムと粘着剤層との間や、粘着剤層とガラス基板との間に浮きや剥れの発生する可能性が低くなる傾向にある。またその厚さが１μm 以上であると、偏光フィルムのハンドリング性が向上する傾向にある。偏光フィルムは、その厚さが薄くなるほど、粘着剤層に含まれる帯電防止剤やシラン化合物の影響を受けやすく、耐久試験において光学性能の劣化が生じやすい傾向にある。本発明における粘着剤層によれば、このように薄い偏光フィルムを用いた場合でも、光学耐久性に優れたものとなる。
【００９５】
また、粘着剤層の厚さは、４５μm以下であるのが好ましく、また１０μm以上であるのが好ましく、１０〜２５μmであるのがさらに好ましい。粘着剤層の厚さが４５μm以下であると、高湿熱環境下での接着性が向上し、ガラス基板と粘着剤層との間に浮きや剥れの発生する可能性が低くなる傾向にあり、しかもリワーク性が向上する傾向にあることから好ましい。またその厚さが１０μm 以上であると、粘着剤層に貼合されている光学フィルムの寸法が変化しても、その寸法変化に粘着剤層が追随して変動するので液晶セルの周縁部の明るさと中心部の明るさとの間に差がなくなり、白抜けや色ムラが抑制される傾向にある。
【００９６】
偏光フィルムへの粘着剤層の形成は、例えば、前記の剥離フィルムの上に、先に説明した粘着剤組成物を塗布して粘着剤層を形成し、得られた粘着剤層にさらに偏光フィルムを積層する方法、偏光フィルムの上に粘着剤組成物を塗布して粘着剤層を形成し、その粘着剤面に剥離フィルムを貼り合わせる方法などにより行うことができる。この剥離フィルムは、粘着剤層の表面を保護するために、使用時まで粘着剤層の表面に貼りあわせておくことが好ましい。
【００９７】
本発明の粘着剤付き光学フィルムは、偏光フィルムの粘着剤層とは反対側の面に後述する保護フィルムを備えた状態で、その粘着剤層から剥離フィルムを剥がして露出する粘着剤層を介して無アルカリガラスに積層して積層体とし、これを温度８０℃、相対湿度９０％の湿熱環境下に２４時間置き、さらに温度２３℃、相対湿度６０％の環境下に２４時間置く耐久試験を行ったときの偏光度変化量（ΔＰｙ）が−１〜０ポイントの範囲内にあり、またこのときの単体透過率変化量（ΔＴｙ）が２ポイント以下とすることができる。偏光度及び単体透過率の変化量が大きいと、偏光板が外観不良となる傾向にある。また、このような偏光板を液晶表示装置に適用すると、コントラストの低下などの問題が発生する可能性がある。したがって、耐久試験の前後におけるこれらの変化量は、小さい方が好ましい。
【００９８】
上記の光学特性は、耐久試験の前後における視感度補正単体透過率（Ｔｙ）及び視感度補正偏光度（Ｐｙ）の差を算出することにより求めることができる。感度補正単体透過率（Ｔｙ）及び視感度補正偏光度（Ｐｙ）は、積分球付き分光光度計を用いて視波長３８０〜７８０nmの範囲においてＭＤ透過率とＴＤ透過率を測定し、下式（１）及び（２）に基づいて各波長における単体透過率及び偏光度を求め、さらに JIS Z 8701:1999「色の表示方法−ＸＹＺ表色系及びＸ10Ｙ10Ｚ10表色系」の２度視野（Ｃ光源）により視感度補正を行うことにより求めることができる。なお、「ＭＤ透過率」とは、グラントムソンプリズムから出る偏光の向きと偏光板サンプルの透過軸とを平行にしたときの透過率であり、下式（１）及び（２）においては「ＭＤ」と表す。また、「ＴＤ透過率」とは、グラントムソンプリズムから出る偏光の向きと偏光板サンプルの透過軸とを直交にしたときの透過率であり、式（１）及び（２）においては「ＴＤ」と表す。
【００９９】
単体透過率（％）＝（ＭＤ＋ＴＤ）／２                      ・・式（１）
偏光度（％）＝｛（ＭＤ−ＴＤ）／（ＭＤ＋ＴＤ）｝×１００  ・・式（２）
【０１００】
［保護フィルム］
本発明の粘着剤付き光学フィルムは、その偏光フィルムの粘着剤層が形成される面とは反対側の面に、保護フィルムが積層されていることが好ましい。この保護フィルムとしては、透明な樹脂フィルムが用いられる。保護フィルムを構成する透明樹脂としては、例えば、トリアセチルセルロースやジアセチルセルロースに代表されるセルロース系樹脂、アクリル樹脂、ポリエステル樹脂、ポリオレフィン系樹脂、ポリカーボネート樹脂、ポリエーテルエーテルケトン樹脂、ポリスルホン樹脂などを挙げることができる。保護フィルムを構成する透明樹脂には、通常の添加剤、例えば、紫外線吸収剤、赤外線吸収剤、有機系染料、顔料、無機系色素、酸化防止剤、帯電防止剤、界面活性剤、滑剤、分散剤、熱安定剤などを含有させてもよい。なかでも、紫外線吸収剤は、耐候性を高めるうえで好ましく用いられ、その例を挙げると、サリチル酸エステル系化合物、ベンゾフェノン系化合物、ベンゾトリアゾール系化合物、トリアジン系化合物、シアノアクリレート系化合物、ニッケル錯塩系化合物などがある。保護フィルムとしては、トリアセチルセルロースフィルム等のセルロース系樹脂フィルム及びアクリル樹脂フィルムが好適に用いられる。
【０１０１】
セルロース系樹脂フィルムとは、セルロースの部分又は完全エステル化物から形成されるフィルムであり、例えば、セルロースの酢酸エステル、プロピオン酸エステル、酪酸エステル、それらの混合エステルなどから形成されるフィルムが挙げられる。なかでも、トリアセチルセルロースフィルム、ジアセチルセルロースフィルム、セルロースアセテートプロピオネートフィルム、セルロースアセテートブチレートフィルムなどが好ましく用いられる。
【０１０２】
セルロース系樹脂フィルムは、市販品を容易に入手することが可能であり、例えば、それぞれ商品名で、富士フイルム（株）から販売されている“フジタックＴＤ”、コニカミノルタオプト（株）から販売されている“コニカミノルタＴＡＣフィルムＫＣ”などがある。
【０１０３】
アクリル樹脂フィルムは、メタクリル系樹脂及び必要に応じて添加される添加剤などを混合し、溶融混練して得られるアクリル樹脂から形成されるフィルムである。メタクリル系樹脂とは、メタクリル酸エステルを主体とする重合体である。メタクリル系樹脂は、１種類のメタクリル酸エステルの単独重合体であってもよいし、メタクリル酸エステルと他のメタクリル酸エステルやアクリル酸エステルなどとの共重合体であってもよい。メタクリル酸エステルとしては、メタクリル酸メチル、メタクリル酸エチル及びメタクリル酸ブチル等のメタクリル酸アルキルが挙げられ、そのアルキル基の炭素数は通常１〜４程度である。また、メタクリル酸エステルと共重合し得るアクリル酸エステルとしては、アクリル酸アルキルが好ましく、例えば、アクリル酸メチル、アクリル酸エチル、アクリル酸ブチル、アクリル酸２−エチルへキシルなどが挙げられ、そのアルキル基の炭素数は通常１〜８程度である。これらのほか、分子内に重合性炭素−炭素二重結合を少なくとも１個有する化合物であるスチレンのような芳香族ビニル化合物や、アクリロニトリルのようなビニルシアン化合物などを共重合体中に含んでいてもよい。
【０１０４】
アクリル樹脂は、フィルムの耐久性を高め得ることから、高分子主鎖に環構造を有していてもよい。環構造は、環状酸無水物構造、環状イミド構造及びラクトン環構造等の複素環構造であることが好ましい。具体的には、無水グルタル酸構造及び無水コハク酸構造等の環状酸無水物構造、グルタルイミド構造及びコハクイミド構造等の環状イミド構造、ブチロラクトン及びバレロラクトン等のラクトン環構造が挙げられる。
【０１０５】
アクリル樹脂フィルムは、フィルムの耐衝撃性や製膜性の観点から、アクリルゴム粒子を含有することが好ましい。アクリル樹脂に含まれ得るアクリルゴム粒子の量は、アクリル樹脂１００重量％に対し、好ましくは５重量％以上、より好ましくは１０重量％以上である。アクリルゴム粒子の量の上限は臨界的ではないが、アクリルゴム粒子の量があまり多いと、フィルムの表面硬度が低下し、またフィルムに表面処理を施す場合、表面処理剤中の有機溶剤に対する耐溶剤性が低下する。したがって、アクリル樹脂に含まれ得るアクリルゴム粒子の量は、８０重量％以下であることが好ましく、より好ましくは６０重量％以下である。
【０１０６】
以上に説明した保護フィルムの厚さは、特に制限されないが、通常１〜１００μm である。フィルムの厚さは、好ましくは２μm以上、より好ましくは３μm以上、さらに好ましくは ５μm以上であり、また好ましくは ８０μm以下、より好ましくは ５０μm以下、さらに好ましくは３０μm以下である。
【０１０７】
上記の保護フィルムが積層された粘着剤付き光学フィルムを液晶セルの視認側に配置する場合、保護フィルムには、その偏光フィルムと接する面の反対側に、必要に応じて表面処理層を設けてもよい。表面処理層としては、例えば、ハードコート層、防眩層、反射防止層、帯電防止層などであることができる。これらのうち、複数の層を設けることも可能である。
【０１０８】
また、この保護フィルムが積層された粘着剤付き光学フィルムを液晶セルの背面側に配置する場合、保護フィルムには、上記した表面処理層を設ける代わりに、輝度向上フィルム、集光フィルム、拡散フィルムなど、液晶セルの背面側に配置されることが知られている各種光学フィルムを設けることも可能である。
【０１０９】
上記の保護フィルムと偏光フィルムとを接着させる方法には、特に制限はなく、公知の接着剤又は粘着剤を使用することができる。接着剤としては、例えば、水溶液又は水分散液で構成され、溶剤である水を蒸発させることによって接着力を発現する水系接着剤、紫外線の如き活性エネルギー線の照射によって硬化し、接着力を発現する活性エネルギー線硬化型接着剤などを挙げることができる。粘着剤としては、一般的なアクリル系粘着剤が挙げられるが、もちろん、本発明の粘着剤を用いてもよい。
【０１１０】
［光学積層体］
本発明の光学積層体は、粘着剤付き光学フィルムを液晶セルなどに積層させたものである。粘着剤付き光学フィルムをガラス基板に積層するには、例えば、上記のようにして得られる粘着剤付き光学フィルムから剥離フィルムを剥がし、露出した粘着剤層をガラス基板の表面に貼り合わせればよい。ここで、ガラス基板としては、例えば、液晶セルのガラス基板、防眩用ガラス、サングラス用ガラスなどを挙げることができる。なかでも、液晶セルの前面側（視認側）のガラス基板に粘着剤層を介して粘着剤付き光学フィルム（上偏光板）を積層し、液晶セルの背面側のガラス基板に粘着剤層を介して別の粘着剤付き光学フィルム（下偏光板）を積層してなる光学積層体は、液晶表示装置として使用しうることから好ましい。ガラス基板の材料としては、例えば、ソーダライムガラス、低アルカリガラス、無アルカリガラスなどが挙げられる。
【０１１１】
本発明の光学積層体は、液晶表示装置に好適に用いることができる。このような液晶表示装置は、例えば、ノート型、デスクトップ型、ＰＤＡ（Personal Digital Assistant）などを包含するパーソナルコンピュータ用液晶ディスプレイ、テレビ、車載用ディスプレイ、電子辞書、デジタルカメラ、デジタルビデオカメラ、電子卓上計算機、時計などに用いることができる。
【実施例】
【０１１２】
以下、実施例を挙げて本発明をさらに具体的に説明するが、本発明はこれらの例によって限定されるものではない。例中、使用量ないし含有量を表す部及び％は、特に断りのない限り重量基準である。
【０１１３】
以下の例において、重量平均分子量は、ＧＰＣ装置にカラムとして、東ソー（株）製の“TSKgel XL”を４本、及び昭和電工（株）製で昭光通商（株）が販売する“Shodex GPC KF-802”を１本の計５本を直列につないで配置し、溶出液としてテトラヒドロフランを用い、試料濃度５mg／mL、試料導入量１００μL 、温度４０℃、流速１mL／分の条件で、標準ポリスチレン換算により測定した値である。
【０１１４】
まず、粘着剤組成物の主成分となるアクリル樹脂を製造した重合例を示す。
【０１１５】
［重合例１］
冷却管、窒素導入管、温度計及び攪拌機を備えた反応容器に、酢酸エチル ８１.８部、アクリル酸ブチル６０部、アクリル酸メチル ２８.０部、アクリル酸２−ヒドロキシエチル４.０部、及びアクリル酸２−（２―フェノキシエトキシ）エチル８.０部の混合溶液を仕込み、窒素ガスで装置内の空気を置換して酸素不含としながら内温を５５℃に上げた。
その後、アゾビスイソブチロニトリル（重合開始剤） ０.１４部を酢酸エチル１０部に溶かした溶液を全量添加した。開始剤の添加後１時間この温度で保持し、次に内温を５４〜５６℃に保ちながら、添加速度１７.３部／hr で酢酸エチルを反応容器内へ連続的に加えてアクリル樹脂の濃度が３５％となった時点で酢酸エチルの添加を止め、さらに酢酸エチルの添加開始から１２時間経過するまでこの温度で保温した。最後に酢酸エチルを加え、アクリル樹脂の濃度が２０％となるように調節し、アクリル樹脂の酢酸エチル溶液を調製した。得られたアクリル樹脂は、ＧＰＣによるポリスチレン換算の重量平均分子量Ｍw が１３０万、分子量分布Ｍw／Ｍnが４.２であった。
【０１１６】
次に、上で製造したアクリル樹脂を用いて粘着剤組成物を調製し、これから形成される粘着剤層を偏光フィルムの片面に設けて粘着剤付き偏光フィルムを製造した実施例及び比較例を示す。以下の例では、架橋剤、帯電防止剤及びシラン化合物として、それぞれ次のものを用いた。
【０１１７】
〈架橋剤〉
タケネートD-110N：キシリレンジイソシアネートのトリメチロールプロパン付加物の酢酸エチル溶液（固形分濃度７５％）、三井化学（株）から入手。以下、「D110N」 と表示する。
【０１１８】
〈帯電防止剤〉
K-FSI：カリウム Ｎ，Ｎ−ビス(フルオロスルホニル)イミド（固体）、三菱マテリアル電子化成（株）から入手。以下、「KSFI」と表示する。
【０１１９】
〈シラン化合物〉
X-41-1818 ：シリコーンアルコキシオリゴマー（液体）、信越化学工業（株）から入手。以下、「X-41-1818」 と表示する。
X-12-965  ：トリス−（３−トリメトキシシリルプロピル）イソシアヌレート（液体）、信越化学工業（株）から入手。以下、「X-12-965」と表示する。
X-12-967C ：３−トリメトキシシリルプロピルコハク酸無水物（液体）、信越化学工業（株）から入手。以下、「X-12-967C」 と表示する。
KBM-802   ：３−メルカプトプロピルメチルジメトキシシラン（液体）、信越化学工業（株）から入手。以下、「KBM-802」と表示する。
KBM-403   ：３−グリシドキシプロピルトリメトキシシラン（液体）、信越化学工業（株）から入手。以下、「KBM-403」と表示する。
KBM-602   ：Ｎ−２−（アミノエチル）−３−アミノプロピルメチルジメトキシシラン（液体）、信越化学工業（株）から入手。以下、「KBM-602」 と表示する。
【０１２０】
［実施例１〜４、比較例１及び２］
（ａ）粘着剤組成物の調製
重合例１で得たアクリル樹脂の濃度が２０％酢酸エチル溶液を用い、それぞれの固形分１００部に対し、上記の帯電防止剤を表２に示すそれぞれの量、上記の架橋剤を表２に示すそれぞれの量、及び上記のシラン化合物を表２に示すそれぞれの量混合し、さらに固形分濃度が１３％となるように酢酸エチルを添加して粘着剤組成物をそれぞれ調製した。なお、架橋剤は、酢酸エチル溶液で入手したが、表２に示す添加量はその固形分量である。
【０１２１】
（ｂ）粘着剤シートの作製
上記（ａ）で調製したそれぞれの粘着剤組成物を、離型処理が施されたポリエチレンテレフタレートフィルム〔リンテック（株）から入手した商品名“T204”、セパレーターと呼ぶ〕の離型処理面に、アプリケーターを用いて乾燥後の厚さが２０μm となるように塗布し、１００℃で１分間乾燥して粘着剤シートを作製した。
【０１２２】
（ｃ）偏光フィルムの作製
平均重合度約２４００、ケン化度９９.９モル％以上で厚さ３０μmのポリビニルアルコールフィルムを、乾式で約４倍に一軸延伸し、さらに緊張状態を保ったまま、４０℃の純水に１分間浸漬した後、ヨウ素／ヨウ化カリウム／水の重量比が ０.０５／１０／１００の水溶液に２８℃で６０秒間浸漬した。その後、ヨウ化カリウム／ホウ酸／水の重量比が８.５／７.５／１００の水溶液に６８℃で３００秒間浸漬した。引き続き、１０℃の純水で２０秒間洗浄した後、６５℃で乾燥して、一軸延伸されたポリビニルアルコールフィルムにヨウ素が吸着配向している偏光フィルムを作製した。偏光フィルムの厚さは １１μmであった。
【０１２３】
（ｄ）粘着剤付き偏光板の作製
上記（ｃ）で作製した偏光フィルムの片面に、厚さ２５μmのトリアセチルセルロースフィルムからなる透明保護フィルム〔コニカミノルタオプト(株)社の商品名“KC2UA”〕を、ポリビニルアルコール系樹脂の水溶液からなる接着剤を介して貼り合わせて偏光板を作製した。次いで、その偏光フィルム面に、上記（ｂ）で作製した粘着剤シートのセパレーターと反対側の面（粘着剤層面）をラミネーターにより貼り合わせた後、温度２３℃、相対湿度６５％の条件で７日間養生し、保護フィルムが積層された粘着剤付き偏光板を作製した。
【０１２４】
（ｅ）光学積層体の耐久性評価
上記（ｄ）で作製した保護フィルムが積層された粘着剤付き偏光板を３０mm×３０mmの大きさに裁断し、セパレーターを剥離し、露出した粘着剤層側で無アルカリガラス〔コーニング社製の商品名“EAGLE XG”〕に貼合して光学積層体とした。この光学積層体について、積分球付き分光光度計〔日本分光（株）製の製品名“Ｖ７１００”〕を用いて波長３８０〜７８０nmの範囲におけるＭＤ透過率とＴＤ透過率を測定し、前記式（１）及び（２）に基づいて各波長における単体透過率、偏光度を算出、さらにJIS Z 8701:1999「色の表示方法− ＸＹＺ表色系及びＸ10Ｙ10Ｚ10表色系」の２度視野（Ｃ光源）により視感度補正を行い、耐久試験前の視感度補正単体透過率（Ｔｙ）及び視感度補正偏光度（Ｐｙ）を求めた。なお、光学積層体は、偏光板のトリアセチルセルロースフィルム側をディテクター側とし、ガラス側から光が入光するように積分球付き分光光度計にセットした。
【０１２５】
次いで、この光学積層体を温度８０℃、相対湿度９０％の湿熱環境下に２４時間置き、さらに温度２３℃、相対湿度６０％の環境下に２４時間置いた後、耐久試験前と同様の方法によって耐久試験後のＴｙ及びＰｙを求めた。その後、試験後のＰｙ及びＴｙから、試験前のＰｙ及びＴｙをそれぞれ差し引いて耐久試験前後の変化量を算出し、偏光度変化量（ΔＰｙ）及び単体透過率変化量（ΔＴｙ）を求めた。結果を表１に示した。
【０１２６】
【表１】
2019174814.tif 000006
【０１２７】
表１及び表２からわかるように、本発明の粘着剤付き偏光板を使用した実施例１〜４では、本発明の規定から外れる粘着剤付き偏光フィルムを使用した比較例１及び２に比べ、高湿熱耐久試験後の偏光度変化量（ΔＰｙ）及び単体透過率変化量（ΔＴｙ）が低いことから、高湿熱環境下における偏光フィルムの劣化が抑制され、耐久性に優れていることがわかる。
【産業上の利用可能性】
【０１２８】
本発明の粘着剤付き光学フィルムは、ガラスに貼合されたとき、耐久性に優れるものとなり、液晶表示装置に好適に用いられる。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
偏光フィルムの片面に粘着剤層が形成された粘着剤付き光学フィルムであって、
該粘着剤層は、アクリル樹脂、及びエポキシ基又は一級アミノ基を含まないシラン化合物を含有する粘着剤組成物から形成され、
前記偏光フィルムの厚さと前記粘着剤層の厚さとの和が５５μm 以下であり、
偏光フィルムの粘着剤層が形成される面とは反対側の面に保護フィルムが積層されており、
前記保護フィルムの厚みが５〜５０μｍである粘着剤層付き光学フィルム。
【請求項２】
前記粘着剤組成物は、さらに無機カチオンを有する帯電防止剤を含む請求項１に記載の粘着剤付き光学フィルム。
【請求項３】
前記無機カチオンが、アルカリ金属又はアルカリ土類金属カチオンである請求項２に記載の粘着剤付き光学フィルム。
【請求項４】
前記無機カチオンが、アルカリ金属カチオンである請求項３に記載の粘着剤付き光学フィルム。
【請求項５】
前記偏光フィルムの厚さが、３０μm 以下である請求項１〜４のいずれかに記載の粘着剤付き光学フィルム。
【請求項６】
前記粘着剤層の厚さが、４５μm 以下である請求項１〜５のいずれかに記載の粘着剤付き光学フィルム。
【請求項７】
前記粘着剤層に剥離フィルムが積層されている請求項１〜６のいずれかに記載の粘着剤付き光学フィルム。
【請求項８】
前記粘着剤付き光学フィルムの粘着剤層を介して無アルカリガラスに積層して得られる積層体を、温度８０℃、相対湿度９０％で２４時間保管したときの偏光度変化量が−１〜０％の範囲となる請求項６に記載の粘着剤付き光学フィルム。
【請求項９】
前記粘着剤付き光学フィルムの粘着剤層を介して無アルカリガラスに積層して得られる積層体を、温度８０℃、相対湿度９０％で２４時間保管したときの単体透過率変化量が２％以下となる請求項６に記載の粘着剤付き光学フィルム。
【請求項１０】
請求項１〜６のいずれかに記載の粘着剤付き光学フィルムが、その粘着剤層側で液晶セルに貼合されていることを特徴とする光学積層体。